FR 3030556 A1 20160624 FR 1553599 A 20150422 10 La présente invention concerne une bande adhésive, présentant un support pourvu d'un non-tissé cousu et une couche de colle applique d'un côté sur le support, le non-tissé cousu étant formé à partir de fibres qui sont cousues avec des fils à coudre. On entend par non-tissé cousu dans ce cadre une structure textile à base 15 de fibres, qui est constituée de plusieurs couches à base de fibres cousues les unes aux autres au moyen au moins d'un fil à coudre. On connaît à titre d'exemple une bande adhésive comprenant un support formé à partir d'un non-tissé cousu d'après le document EP 0 668 336 B2. Par ailleurs des bandes adhésives du type indiqué en 20 introduction qui sont commercialisées sous le nom de produit Coroplast 8550 ou Coroplast 8551 sont connues. La bande adhésive Coroplast 8550 a pour base dans le cas présent un support en non-tissé cousu présentant une masse surfacique de 80 g/m2, tandis que la bande adhésive Coroplast 8551 a pour base un support en non-tissé cousu présentant une masse surfacique de 25 65 g/m2. Des bandes adhésives de ce type sont adaptées pour être enroulées autour de jeux de câbles dans des véhicules, afin d'éviter par exemple les bruits liés aux cliquetis. Lesdits bruits liés aux cliquetis sont provoqués par exemple par le contact des câbles avec la carrosserie ou d'autres pièces. Les bandes adhésives du type indiqué doivent impérativement remplir, eu égard à 30 leurs caractéristiques d'utilisation, les critères communs, en particulier la norme LV 312 (10/2009). Ladite norme procède à un classement des bandes adhésives eu égard à leurs caractéristiques d'applications dans l'industrie de l'automobile, de préférence leurs caractéristiques visant à rassembler et à entourer des lignes et des jeux de lignes. La norme visée plus haut a été élaborée par les représentants des constructeurs automobiles AUDI AG, BMW AG, Daimler AG, Porsche AG et Volkswagen AG. Lorsqu'il est fait mention de la norme LV 312, on sous-entend systématiquement la version correspondante 10/2009. On compte parmi les caractéristiques d'utilisation des bandes adhésives, par exemple : la force d'adhérence au dos de la bande et la force de déroulement, ainsi que l'aptitude au déchirement manuel. D'autres caractéristiques d'utilisation sont la force d'adhérence sur des matériaux définis, l'épaisseur, l'allongement à la rupture, la force de rupture, la résistance à la propagation des déchirures et la résistance à l'usure. Afin d'éviter les bruits liés aux cliquetis, il s'avère opportun que les 15 bandes adhésives présentent une insonorisation. Selon le secteur d'utilisation, il existe des bandes adhésives présentant des classes différentes en termes d'insonorisation. La résistance à l'usure est importante pour la robustesse de la bande adhésive vis-à-vis des contraintes mécaniques. Nous savons qu'une 20 amélioration de cette grandeur est obtenue en ce que la masse surfacique du non-tissé ou le poids d'application de la colle de la bande adhésive sont augmentés. Avec ces deux actions, une insonorisation déteriorée de la bande adhésive est concédée. La présente invention a pour objectif d'améliorer les caractéristiques 25 d'utilisation des bandes adhésives connues jusqu'à présent du type indiqué en introduction. En particulier, elle vise à fournir une bande adhésive de préférence pouvant être déchirée à la main et présentant des caractéristiques améliorées en matière d'usure tout en conservant une aptitude à atténuer les bruits élevée. 30 Ledit objectif est atteint selon l'invention grâce à une bande adhésive présentant un support pourvu d'un non-tissé cousu et une couche de colle appliquée d'un côté sur le support, le non-tissé cousu étant formé à partir de fibres qui sont cousues avec des fils à coudre, caractérisée en ce que les fils à coudre présentant une finesse d'au moins F 24 sont cousus. Le fait que les fibres soient cousues avec des fils à coudre présentant une finesse d'au moins F 24 dans le non-tissé permet d'atteindre un meilleur allongement à la rupture et une meilleure force de rupture dans le cas de la bande adhésive selon l'invention par rapport aux bandes adhésives connues du type indiqué en introduction et de l'état de la technique. La finesse F constitue une mesure de l'épaisseur des mailles et est exprimée en unités n/25 mm, sachant que n est le nombre des aiguilles formant les mailles. Le système métrique de la finesse F repose que la « finesse anglaise », qui indique, dans un système de numération appliqué dans le cas des métiers à tricoter, le nombre n des aiguilles à coudre revenant à un pouce anglais (25,4 mm) et ce faisant, indirectement, l'épaisseur des mailles. Dans le cas présent, la finesse F fait l'objet d'une norme dans le document DIN ISO 8188:2009-02 « Machines textiles et accessoires - classement des machines formant des mailles ». Dans un mode de réalisation avantageux de l'invention, des fils à coudre présentant une finesse comprise dans une plage allant de F 24 à F 28 20 sont cousus dans le non-tissé cousu. Il s'est avéré de manière surprenante qu'une aptitude modérée au déchirement manuel selon la norme LV 312 est maintenue dans le cas présent en dépit de l'épaisseur de mailles inférieure en comparaison avec les bandes adhésives connues. De même, il est possible d'atteindre, dans le cas de quantités de colle appliquée identiques ou 25 inférieures, une adhérence améliorée sur des surfaces en acier. Dans ce cadre les caractéristiques en matière d'usure s'améliorent également tout en conservant une insonorisation élevée au moins identique. En particulier, les fils à coudre présentant une longueur de point comprise dans la plage allant de 0,7 mm à 1,7 mm, de préférence présentant 30 une longueur de point de 1,2 mm, peuvent être cousus dans le non-tissé cousu. On entend par longueur de point dans le cadre présent l'écart entre l'emplacement d'entrée du fil à coudre 5 dans la structure à base de fibres et son emplacement de sortie. De manière avantageuse, les fils à coudre ont un titre compris dans la plage allant de 20 dtex à 76 dtex, de préférence dans la plage allant de 33 dtex à 50 dtex. Il s'est avéré de manière surprenante qu'un titre inférieur a pour conséquence que la bande adhésive peut présenter une meilleure force d'adhérence sur l'acier tout en présentant dans le même temps, au dos, une force d'adhérence moins importante. De la même manière, la force de déroulement appliquée par le rouleau de bande adhésive aux fins du déroulement de la bande adhésive peut être inférieure par rapport aux bandes adhésives présentant un titre plus important. Le matériau de fil des fils à coudre peut être constitué en partie ou en totalité de fibres textiles. On peut utiliser à titre d'exemple des fils, sachant qu'on peut utiliser des fils constitués de fibres discontinues ou de filaments. Un fil à base de fibres discontinues est constitué de fibres de longueur finie, qui sont torsadées lors du filage. Un fil à base de filaments est constitué de filaments. Un filament est une fibre à longueur illimitée (selon la norme DEN 60000 (10/1990)) ou présente au moins une longueur de 1000 mm (selon la norme DIN 60001 (10/1990)). En revanche, on désigne les fibres à longueur limitée de fibres à filer (de l'allemand « Spinnfasem »). Les fibres à filer se divisent à nouveau, d'une part, en fibres discontinues (de l'allemand « Stapelfasem ») pouvant être filées dans les faits et, d'autre part, en focs très courts, sachant que la limite est de l'ordre de 15 mm. Des fils à coudre 5 peuvent être produits également à partir de fibres discontinues. La production d'un fil continu est effectuée par l'action consistant à entremêler les divers filaments. De préférence, les fils à coudre peuvent présenter des filaments, dont le nombre est compris dans une plage allant de 30 à 48, de préférence dans une plage allant de 34 à 38. En règle générale, les fils à coudre peuvent contenir 24 à 144 filaments. De préférence, on utilise pour les fils à coudre 5 des fils plats, en particulier ce qu'on appelle des fils pré-orientés (en anglais, POY - Pre Oriented Yarn) ou ce qu'on appelle des fils complètement tirés (en anglais, FDY - Fully Drawn Yam). De manière préférée, une partie des fils à coudre ou tous les fils à coudre peuvent être constitués en partie ou en totalité de polyester (PES). Les fils à coudre en polyester sont avantageux car ils présentent par exemple une faible densité, une rigidité et un allongement à la rupture élevés, un comportement diélectrique très satisfaisant, une faible absorption d'eau ainsi qu'une faible usure. Il est possible en particulier qu'une partie des fils à coudre ou tous les fils à coudre soient constitués en partie ou en totalité de polyéthylène téréphtalate (PET). Il est toutefois également possible d'utiliser des fils à coudre en polyamide (PA). Des fils à coudre 5 de ce type sont constitués alors en partie ou en totalité de homopolyamides, par exemple de PA 6.6 (PA constitué d'hexaméthylènediamine et d'acide adipique (NH-(CH2)6-NH-00-(CH2)4- CO]) ou de PA 6 (PA constitué de caprolactame [NH-(CH2)5-CO]). Les homopolyamides sont dérivés d'un acide aminocarboxylique ou d'un lactame ou d'une diamine et d'un acide dicarboxylique. De préférence, les fils à coudre sont constitués en totalité ou en partie d'un polyester recyclé ou d'un polyéthylène (PE) ou d'un polypropylène (PP) ou d'un polyuréthane (PUR) ou d'une viscose. En outre, il peut être avantageux que le non-tissé cousu présente un allongement à la rupture compris dans la plage allant de 10 % à 50 % selon la norme LV 312. Dans le cas présent, il s'est avéré que des non-tissés cousus plus fins, présentant par exemple une masse surfacique de 65 g/m2, pour une 25 finesse F plus importante, présentent le même allongement à la rupture par rapport au non-tissé cousu connu de la bande adhésive Coroplast 8551, tandis que l'allongement à la rupture pour des non-tissés cousus plus épais, présentant par exemple une masse surfacique de 80 g/m2, est amélioré. Le non-tissé cousu peut présenter en particulier une force de rupture 30 comprise dans la plage allant de 20 N/cm à 55 N/cm selon la norme LV 312. Il s'est avéré dans le cas présent qu'il est possible d'atteindre pour une finesse F plus importante, une force de rupture plus importante aussi bien dans le cas de non-tissés cousus plus fins, présentant par exemple une masse surfacique de 65 g/m2, et que pour des non-tissés plus épais présentant par exemple une masse surfacique de 80 g/m2. En particulier, la couche de colle peut présenter un poids d'application compris dans la plage allant de 40 g/m2 à 100 g/m2. De préférence, la bande adhésive peut présenter un allongement à la rupture compris dans la plage allant de 17 % à 28 % selon la norme LV 312. Dans le cadre présent, il s'est avéré que les modes de réalisation de la bande adhésive présentent, sur la base de non-tissés cousus plus fins présentant par exemple une masse surfacique de 65 g/m2, pour une finesse F plus importante, un allongement à la rupture identique par rapport à la bande adhésive connue Coroplast 8551. En revanche, l'allongement à la rupture est amélioré dans le cas de modes de réalisation de bandes adhésives plus épaisses, sur la base de non-tissés cousus plus épais présentant par exemple une masse surfacique de 80 g/m2, par rapport à la bande adhésive connue Coroplast 8550. Par ailleurs, il peut être avantageux que la bande adhésive présente une force de rupture comprise dans la plage allant de 20 N/cm à 48 N/cm selon la norme LV 312. Il s'est également avéré que les modes de réalisation de la 20 bande adhésive présentent, sur la base de non-tissés plus fins présentant par exemple une masse surfacique de 65 g/m2, pour une finesse plus importante, la même force de rupture par rapport à la bande adhésive Coroplast 8551 connue. En revanche, la force de rupture dans le cas de modes de réalisation de bandes adhésives plus épaisses, sur la base de non-tissés cousus plus épais présentant 25 par exemple une masse surfacique de 80 g/m2, est améliorée par rapport à la bande adhésive Coroplast 8550 connue. La bande adhésive peut en particulier présenter une résistance à l'usure comprise dans la plage allant de la classe B à la classe C. Dans un mode de réalisation avantageux de l'invention, le non-tissé 30 cousu est formé à partir de fibres longues et de fibres courtes, sachant que la proportion de fibres longues se trouve dans une plage allant de 60 % à 90 %, -7 de préférence dans une plage allant de 60 % à 80 % et sachant que la proportion des fibres courtes se trouve de manière correspondante dans une plage allant de 40 % à 10 %, de préférence dans une plage allant de 40 % à 20%. Les fibres longues comportent en particulier une longueur de fibre comprise dans la plage allant de 60 mm à 120 mm, et les fibres courtes une longueur de fibre comprise dans la plage allant de 35 mm à 55 mm. De préférence, les fibres présentent un titre compris dans la plage allant de 2 dtex à 4 dtex. De préférence, le non-tissé cousu présente une épaisseur comprise dans la plage allant de 0,16 mm à 0,27 min selon la norme LV 312. D'autres configurations avantageuses de l'invention ressortent de la description des figures qui suit et des sous-revendications dépendantes. On peut voir sur les figures : figure 1 une coupe transversale schématique d'une bande adhésive selon l'invention comprenant un non-tissé cousu selon l'invention, figure 2a une coupe transversale représentée de manière schématisée d'un mode de réalisation possible d'un non-tissé cousu selon l'invention comprenant des fibres longues, figure 2b et une vue d'une fibre longue et d'une fibre courte du non- tissé non cousu, et figure 3 une vue d'un non-tissé cousu lors de la production. Sur les diverses figures, les mêmes éléments sont systématiquement dotés des mêmes numéros de référence. Concernant la description qui suit, il est demandé de ne pas limiter l'invention aux exemples de réalisation et, dans ce cadre, de ne pas la limiter non plus à toutes les caractéristiques ou à plusieurs caractéristiques de combinaisons de caractéristiques décrites. Bien au contraire, chaque caractéristique partielle spécifique de l'exemple ou de chaque exemple de réalisation, même sans lien avec toutes les autres caractéristiques partielles décrites dans ce cadre, revêt, en soi et également en combinaison avec des caractéristiques quelconques d'un autre exemple de réalisation, une importance pour l'objet de l'invention. Les paramètres des caractéristiques, expliqués dans la description, du non-tissé cousu 2 et de la bande adhésive 1 sont définis selon la norme LV 312 5 (10/2009). On compte parmi ces paramètres pour le non-tissé cousu 2: l'épaisseur DI, l'allongement à la rupture, la force de rupture, la résistance à la propagation des déchirures, la force d'adhérence sur le dos de la bande et la perméabilité à l'air. On compte parmi lesdits paramètres, pour la bande adhésive 1 : l'épaisseur D2, l'allongement à la rupture, la force de rupture, la 10 force d'adhérence sur l'acier, la force d'adhérence sur le dos de la bande, la force de déroulement, l'aptitude au déchirement à la main, l'insonorisation et la résistance à l'usure. Pour les deux derniers paramètres concernant la bande adhésive 1, on procède dans la description qui suit à un classement illustré dans les tableaux 1 et 2. 15 La figure 1 représente une bande adhésive 1 selon l'invention, présentant un support 6 formé à partir d'un non-tissé cousu 2 et une couche de colle 7 appliquée d'un côté sur le support 6. Le non-tissé cousu 2 comprend de préférence un matériau de non-tissé textile, qui constitue une structure plane textile constituée d'un alignement et/ou d'un empilement de fibres 3, 4 20 ordonnées et désordonnées. Le matériau de non-tissé peut être constitué de fibres longues s'étendant le long du sens d'extension de la bande et de fibres transversales s'étendant de manière transversale par rapport aux fibres longues ou d'une couche intégralement à fibres enchevêtrées. Selon l'invention, le non-tissé cousu 2 présente deux types de fibres, à 25 savoir des fibres longues 3 et des fibres courtes 4. Le titre des fibres 3, 4 des deux types est compris en particulier dans la plage allant de 2 dtex à 4 dtex. Afin de former le non-tissé cousu 2, les fibres longues 3 et/ou les fibres courtes 4 sont de manière avantageuse cousues à des fils à coudre 5, lesquels présentent de préférence des filaments, dont le nombre se trouve dans une 30 plage allant de 30 à 40, de préférence dans une plage allant de 34 à 38. Les fils à coudre 5 sont de préférence cousus dans le non-tissé cousu 2 avec une longueur de point s comprise dans la plage allant de 0,7 mm à 1,7 mm, de préférence avec une longueur de point s de 1,2 min. En particulier, le non-tissé cousu 2 présente une masse surfacique comprise dans la plage allant de 60 g/m2 à 82 g/m2. Par ailleurs, le non-tissé cousu 2 présente en particulier une épaisseur D1 comprise dans la plage allant de 0,1 mm à 0,5 mm, de préférence dans la plage allant de 0,16 mm à 0,27 mm. De manière avantageuse, une partie des fibres 3, 4 ou toutes les fibres 3, 4 sont constituées en partie ou en totalité de matière plastique, de préférence de polyester (PES). De préférence, une proportion des fibres 3, 4 ou toutes les fibres 3, 4 sont constituées en partie ou en totalité de polyéthylène de téréphtalate (PET). Les fibres 3, 4 ont en particulier un titre compris dans une plage allant de 1 dtex à 5 dtex, de préférence dans une plage allant de 2 dtex à 4 dtex. De préférence, le non-tissé cousu 2 est formé à partir de fibres longues 3 et à partir de fibres courtes 4, sachant que la proportion de fibres longues 3 se trouve dans une plage allant de 60 % à 90 %, de préférence dans une plage allant de 60 % à 80 %, et la proportion de fibres courtes 4 se trouve de manière correspondante dans une plage allant de 40 % à 10 %, de préférence dans une plage allant de 40 % à 20 %. La longueur des fibres longues 3 se trouve de préférence dans une plage allant de 60 mm à 120 mm, et la longueur des fibres courtes 4 se trouve de préférence dans une plage allant de 35 mm à 55 min. La bande adhésive 1 produite avec le non-tissé cousu 2 selon l'invention présente de préférence une épaisseur D2 comprise dans la plage allant de 0,25 min à 0,35 mm, en particulier dans la plage allant de 0,25 mm à 0,30 mm. De préférence, elle présente dans le cas présent une insonorisation de la classe C. Cette classification correspond à une insonorisation supérieure à 5 dB(A) jusqu'à 10 dB(A) y compris. Un aperçu des classes relatives à l'insonorisation selon la norme LV 312 (10/2009) figure dans le tableau 1 qui suit.30 - 10 - Classe d'insonorisation Exigences A Absence d'insonorisation 0 à 5_ 2 dB(A) B Faible insonorisation > 2 à 5 à 5_ 10 dB(A) D Insonorisation élevée > 10 à 15 dB(A) Tableau 1 : répartition des caractéristiques d'insonorisation selon la norme LV 312 (10/2009) Par ailleurs, les caractéristiques en matière d'usure de la bande adhésive 1 correspondent de manière avantageuse aux conditions, fixées par la norme, des classes B ou C. Un aperçu correspondant des caractéristiques relatives à l'usure selon la norme LV 312 (10/2009) figure dans le tableau 2 qui suit. Classe d'insonorisation Exigences A Absence d'insonorisation 30 000 courses applications spécifiques Tableau 2 : répartition des caractéristiques relatives à l'insonorisation selon la norme LV 312 (10/2009) La couche de colle 7 de la bande adhésive 1 comprend de préférence des matières adhésives, en particulier à base de caoutchouc synthétique. Des colles de ce type sont avantageuses du fait de leur force d'adhérence initiale élevée et de leur force d'adhérence satisfaisante sur des surfaces polaires et non polaires(par exemple des surfaces en polypropylène et en polyéthylène). En outre, on peut utiliser, dans l'exemple de bande adhésive expliqué sur le tableau 4, également une colle réticulable sous l'effet des UV en tant que substance adhésive sensible à la pression. La figure 2a représente un mode de réalisation possible d'un non-tissé cousu 2 utilisé selon l'invention comme support 6. Les caractéristiques des différents exemples de réalisation dudit non-tissé cousu 2 ressortent du tableau 3 qui suit. Les caractéristiques figurant dans ledit tableau sont individuellement en soi en selon des combinaisons au choix importantes pour l'invention. De plus, les caractéristiques des différents exemples de réalisation sont dans le tableau 3, mises en regard avec celles de deux non-tissés indiqués à titre de comparaison selon l'état de la technique (troisième colonne et septième colonne de gauche du tableau 3). L'information « PES Virgin » figurant sur le tableau 3 pour le matériau des fibres 3, 4 et du fil à coudre 5 signifie dans le cas présent que les fibres 3, 4 et le fil à coudre 5 sont constitués de préférence en partie ou en totalité d'un polyester (PES) non recyclé. - 12 - 65 g/m2 Structure 1 Structure 2 Structure 3 80 g/m2 Structure 4 standard standard Finesse n/25 mm F 22 F 24 F 28 F 28 F 22 F28 Titre dtex 50 50 33 50 50 50 Nombre de Nombre 36 36 36 36 36 36 filaments Longueur de point mm 1,2 1,2 1,2 1,2 1,2 1,2 Matériau du fil - PES PES Virgin PES Virgin PES Virgin PES Virgin PES Virgin Virgin Matériau des PES PES Virgin PES Virgin PES Virgin PES Virgin PES Virgin fibres Virgin Finesse de fibres dtex 2,1 2,0 - 4,0 2,0 - 4,0 2,0 - 4,0 2,0 - 4,0 2,0 - 4,0 fibres longues Finesse des fibres dtex 3,3 2,0 - 4,0 2,0 - 4,0 2,0 - 4,0 2,0 - 4,0 2,0 - 4,0 Fibres courtes Proportion fibres % 60 - 80 60 - 80 60 - 80 60 - 80 60 - 80 60- 80 longues Proportion fibres % 40 - 20 40 - 20 40 - 20 40 - 20 40 - 20 40 - 20 courtes Longueur des mm 76 60 - 120 60 - 120 60 - 120 60 - 120 60 - 120 fibres fibres longues Longueur des mm 51 35 - 55 35 - 55 35 - 55 35 - 55 35 - 55 fibres fibres courtes Masse surfacique g/m2 65 +/- 5 65 +/- 5 65 +/- 5 65 +/- 5 84 +/- 8 84 +/- 8 Epaisseur mm 0,175 +/- 0,175 +/- 0,175 +/- 0,175 +/- 0,24 +/- 0,24 +/- 0 015 , 0'015 0,015 0,015 0,03 0,03 Allongement à la % 15 - 25 15 - 27 10 - 20 15 - 30 15 - 42 20 - 50 rupture Force de rupture N/cm 27 - 42 30 - 55 20 - 35 40 - 55 30 - 42 35 - 55 Résistance à la mN VM VM 15 000 VM 8000 VM 18 000 VM 13 000 VM 18 000 propagation des (VM - 13 000 déchirures valeur moyenne) Perméabilité à 1/m2 *s 2500- 2400 2000 1800 3000 1800 l'air 3000 Tableau 3 : aperçu des matériaux de support Selon l'invention, des fils à coudre 5 présentant une finesse d'au moins 5 F 24 sont cousus dans le non-tissé cousu 2. La figure 3 illustre la « finesse - 13 - anglaise », qui indique le nombre n des aiguilles à coudre 9, 9', 9" relevant du tronçon K d'un pouce anglais (25, 4 mm) et ce faisant la densité des mailles. Ainsi, dans le cas présent, on a utilisé par exemple n = 3 aiguilles 9, 9', 9" disposées sur un tronçon K pour produire le non-tissé cousu 2 dans le non- tissé cousu 2 illustré de manière schématique. Par exemple, on utilise aux fins de la production d'un non-tissé cousu 2 deux systèmes de fils à coudre (en d'autres termes deux barres) afin de réaliser des points à travers un non-tissé brut 2a. Toutefois des systèmes à barre unique ou à trois barres sont également envisageables. Dans le cas du système à deux barres, un fil à coudre 5 est guidé par un premier jeu de guide-fils à coudre 8, 8', 8" mobiles, qui sont supportés par une première barre de guidage (non illustrée), en vue d'un engrènement par filetage intégral à coopération avec les aiguilles 9, 9', 9", etc. sur la largeur du non-tissé brut 2a. Afin de produire des mailles dans le non-tissé cousu 2, le fil à coudre 5 est lors du fonctionnement déplacé de manière à venir en prise avec les aiguilles 9, 9', 9", lesquelles guident à nouveau le fil à coudre 5 selon un va-et-vient à travers le non-tissé brut 2a. Cela permet de réaliser un ensemble de points de fil à coudre 10 en interaction, lequel s'étend le long du non-tissé brut 2a dans des rangées espacées les unes des autres. Les points de fil à coudre 10 peuvent être maintenus, à titre d'exemple et de manière non limitative, selon une configuration de point de chaînette complète bien que d'autres ensembles de points connus, par exemple les points de tricot et similaires, puissent être également utilisés. En particulier, le non-tissé cousu 2 peut être produit à l'aide de la technologie de tricotage « Maliwatt ». Selon le procédé Maliwatt, un non-tissé brut 2a est consolidé en ce que ce dernier, réalisé par exemple sous la forme d'un foc tapissé de manière transversale préalablement posé ou d'un non-tissé enchevêtré, est cousu par un ou deux systèmes de fil. A cet effet, un système de fil de fermeture / aiguille à coulisse est piqué à travers la nappe de fibres et tire, lors du mouvement de retour, un ou deux fils à coudre 5 placés à travers - 14 - le non-tissé brut 2a à consolider. Il s'en suit l'abattage de la maille qui précède et le retrait de la matière vers le bas. Dans un premier mode de réalisation du non-tissé cousu 2, les fibres 3, 4 sont cousues avec des fils à coudre 5 présentant un titre de 50 dtex et une finesse de F 24. La masse surfacique du non-tissé cousu 2 se trouve, dans ledit mode de réalisation, dans une plage allant de 60 g/m2 à 70 g/m2. Par ailleurs, ledit mode de réalisation du non-tissé cousu 2 comporte un allongement à la rupture compris dans une plage allant de 12 % à 30 %, de préférence dans une plage allant de 15 % à 27 % et une force de rupture comprise dans une plage allant 25 N/cm à 60 N/cm, de préférence dans une plage allant de 30 N/cm à 55 N/cm. Dans le cas présent, la force de rupture constitue une mesure de la capacité de charge de la bande adhésive 1 au cours de l'utilisation. L'allongement à la rupture constitue une mesure de l'aptitude à l'allongement de la bande adhésive 1. La résistance à la propagation des déchirures se trouve dans une plage allant de 8000 mN à 18 000 mN, de préférence présente une valeur de l'ordre de 15 000 mN. La résistance à la propagation des déchirures ou la résilience est la caractéristique d'un tissu à ne pas continuer de se déchirer également en présence d'une entaille. En outre, la perméabilité à l'air du non-tissé cousu 2 se trouve dans une plage allant de 2200 1/m2s à 2600 1/m2s. L'utilisation dudit non-tissé 2 en tant que support 6 conduit à une bande adhésive 1 présentant les caractéristiques figurant à la colonne 4 du tableau qui suit. La bande adhésive 1 présente en particulier sur le support 6 une 25 application de colle comprise dans une plage allant de 40 g/m2 à 60 g/m2 et présente une épaisseur de 0,25 mm. Par ailleurs, la bande adhésive 1 présente un allongement à la rupture compris dans une plage allant de 15 % à 30 %, de préférence de 19 %, ainsi qu'une force de rupture comprise dans la plage allant de 20 N/cm à 30 N/cm, de préférence de 25 N/cm. De plus, la force 30 d'adhérence sur l'acier est de 4,7 N/cm, la force d'adhérence au dos de la bande est de 6,5 N/cm et la force de déroulement est de 5,4 N. En particulier, - 15 - la bande adhésive 1 peut être facilement déchirée à la main. L'insonorisation correspond dans ce cadre à la classe C, et la résistance à l'usure correspond à la classe B. Bande Bande Bande Bande Bande Bande adhésive adhésive de adhésive de adhésive de adhésive adhésive de standard la structure la structure la structure standard la structure 8551 1 2 3 8550 4 Matériau de wm2 65 65 65 65 80 80 support Type de colle - Caoutchouc Caoutchouc Caoutchouc Caoutchouc Caoutchouc Caoutchouc de synthèse de synthèse de synthèse de synthèse de synthèse de synthèse Application de g/m2 50 -100 40 - 60 40 -60 40 - 60 50- 100 50- 100 colle Epaisseur mm 0,25 0,25 0,25 0,25 0,3 0,3 Allongement à % 18 19 17 20 25 28 la rupture Force de N/cm 28 25 20 28 45 48 rupture Force N/cm 4,5 4,7 4,9 4,6 5,5 6,0 d'adhérence acier Force N/cm 7,8 6,5 6,2 7,8 8,1 8,1 d'adhérence dos de la bande Force de N 6,2 5,4 5,2 6,2 5,4 5,5 déroulement Aptitude à être LV 312 facile facile facile facile facile facile déchirée à la main Classe C C c c c c c d'insonorisation Classe de LV 312 A B B/C B/C B B/C résistance à l'abrasion Tableau 4 : aperçu des bandes adhésives Dans un deuxième mode de réalisation du non-tissé 2, les fibres 3, 4 sont cousues de préférence avec des fils à coudre 5 présentant un titre de 33 dtex et une finesse de F28. La masse surfacique du non-tissé 2 est comprise - 16 - dans ledit mode de réalisation dans une plage allant de 60 g/m2 à 70 g/m2. Par ailleurs le mode de réalisation du tissu à coudre 2 présente un allongement à la rupture compris dans une plage allant de 10 % à 20 % et une force de rupture comprise dans une plage allant de 15 N/cm à 40 N/cm, de préférence dans une plage allant de 20 N/cm à 35 N/cm. La résistance à la propagation des déchirures présente une valeur de l'ordre de 8000 mN. Par ailleurs, la perméabilité de l'air du non-tissé cousu 2 est comprise allant de 1800 1/m2s à 2200 1/m2s. L'utilisation dudit non-tissé cousu 2 en tant support 6 donne lieu à une 10 bande adhésive 1 présentant les caractéristiques telles qu'indiquées colonne 5, du tableau 4. Dans le cas présent, les caractéristiques détaillées dans le tableau 4 sont en soi ou selon des combinaisons au choix importantes pour l'invention. La bande adhésive 1 présente sur le support 6 une application de colle 15 allant de 40 g/m2 à 60 g/rn2 et présente une épaisseur de 0,25 mm. Par ailleurs, la bande adhésive 1 présente un allongement à la rupture de préférence de 17 % et une force de rupture comprise dans une plage allant de 15 N/cm à 25 N/cm, de préférence une force de rupture de 20 N/cm. De plus, la force d'adhérence sur l'acier est de 4,9 N/cm, la force d'adhérence au dos de la 20 bande est de 6,2 N/cm et la force de déroulement de 5,2 N. La bande adhésive 1 peut être facilement déchirée à la main. L'insonorisation correspond dans ce cadre à la classe C, et la résistance à l'usure correspondant à la classe B ou C. Dans les deux modes de réalisation, il s'est avéré que la bande 25 adhésive 1 peut présenter une force d'adhérence moindre à son dos du fait d'une augmentation de la finesse F ou d'une réduction du titre qu'une bande adhésive du type indiqué en introduction de l'état de la technique, laquelle présente un non-tissé cousu 2 présentant une finesse F inférieure et donc de grosses mailles. Dans le même temps, on peut atteindre de manière 30 avantageuse une force d'adhérence sur l'acier améliorée. De manière avantageuse, ces caractéristiques sont atteintes pour la bande adhésive 1 selon - 17 - l'invention pour une insonorisation identique par rapport à une bande adhésive du type indiqué en introduction et d'une classe en matière de résistance à l'usure améliorée. Dans un troisième mode de réalisation du non-tissé cousu 2, les fibres 3, 4 sont cousues avec des fils à coudre 5 présentant un titre de 50 dtex et une finesse de F 28. La masse surfacique du non-tissé cousu 2 se trouve, dans ledit mode de réalisation, dans une plage allant de 60 g/m2 à 70 g/m2. Par ailleurs, ledit mode de réalisation du non-tissé cousu 2 présente un allongement à la rupture compris dans une plage allant de 15 % à 30 % et une force de rupture comprise dans une plage allant de 20 N/cm à 55 N/cm, selon le type du fil à coudre utilisé. La résistance à la propagation des déchirures présente une valeur de l'ordre de 18 000 mN. En outre, la perméabilité à la lumière du non-tissé cousu 2 se trouve dans une plage allant de 1 600 1/m2s à 2000 1/m2s. L'utilisation dudit non-tissé cousu 2 en tant que support 6 donne lieu à une bande adhésive 1 présentant les caractéristiques indiquées dans la colonne 6 du tableau 4. La bande adhésive 1 présente sur le support 6 une application de colle comprise dans une plage allant de 40 g/m2 à 60 g/m2 et présente une épaisseur de 0,25 mm. En outre, la bande adhésive 1 présente un allongement à la rupture de préférence de 20 % et une force de rupture comprise dans une plage allant de 20 N/cm à 36 N/cm, de préférence de 28 N/cm. De plus, la force d'adhérence sur l'acier est de 4,6 N/cm, la force d'adhérence sur un dos de bande est de 7,8 N/cm et la force de déroulement de 6,2 N. La bande adhésive 1 peut être facilement déchirée à la main. L'insonorisation correspond dans ce cadre à la classe C, et la résistance à l'usure correspond à la classe B ou à la classe C. Dans le cas présent, la bande adhésive 1 comprenant un non-tissé cousu 2 présente des caractéristiques semblables à un fil à coudre 5 cousu de 30 même titre et de finesse F supérieure à un fil à coudre de non-tissé d'une bande adhésive de l'état de la technique et du type mentionné en introduction, - 18 - sachant que de manière avantageuse la quantité de colle appliquée peut être considérablement réduite. Par ailleurs, il est possible d'améliorer de manière avantageuse la résistance à l'usure. Dans un quatrième mode de réalisation du non-tissé cousu 2, des fils à 5 coudre 5 présentant un titre de 50 dtex et une finesse de F 28 sont cousus. La masse surfacique du non-tissé cousu 2 est comprise, dans ledit mode de réalisation, dans une plage allant de 76 g/m2 à 92 g/m2. Par ailleurs, ledit mode de réalisation du non-tissé cousu 2 présente un allongement à la rupture compris dans une plage allant de 20 % à 50 % et une force de rupture 10 comprise dans une plage allant de 35 N/cm à 55 N/cm. La résistance à la propagation des déchirures présente une valeur de l'ordre de 18 000 mN. En outre, la perméabilité à l'air du non-tissé cousu 2 varie dans une plage allant de 1600 1/m2s à 2000 1/m2s. L'utilisation dudit non-tissé cousu 2 en tant que support 6 donne lieu à 15 une bande adhésive 1 présentant les caractéristiques telles qu'indiquées à la colonne 8 du tableau 4. La bande adhésive 1 présente sur le support 6 une application de colle comprise dans une plage allant de 50 g/m2 à 100 g/m2 et présente une épaisseur de 0,25 mm. Par ailleurs, la bande adhésive 1 présente un 20 allongement à la rupture de préférence de 28 % et une force de rupture comprise dans une plage allant de 40 N/cm à 56 N/cm, de préférence de 48 N/cm. De plus, la force d'adhérence sur acier est de 6,0 N/cm, la force d'adhérence sur un dos de bande est de 8,1 N/cm et la force de déroulement de 5,5 N. La bande adhésive 1 peut être facilement déchirée à la main. 25 L'insonorisation correspond dans ce cadre à la classe C, et la résistance à l'usure correspond à la classe B ou à la classe C. En comparaison avec une bande adhésive connue du type mentionné en introduction (cf par exemple colonne 7 du tableau 4), la bande adhésive 1 comprenant un fil à coudre 5 de non-tissé cousu selon un point fin selon 30 l'invention présente en particulier un allongement à la rupture amélioré et une force de rupture améliorée. La force d'adhérence sur l'acier également est de manière avantageuse meilleure par rapport aux bandes adhésives de l'état de la technique et du type mentionné en introduction. L'invention ne se limite pas aux exemples de réalisation illustrés et décrits, elle englobe bien au contraire toutes les réalisations équivalentes au sens de l'invention. On souligne expressément que les exemples de réalisation ne se limitent pas à toutes les caractéristiques combinées ; chaque caractéristique partielle spécifique peut présenter en soi, même sans lien avec toutes les autres caractéristiques partielles, une valeur inventive. En outre, l'invention ne se limite pas non plus à la combinaison de caractéristiques de la revendication 1, et peut bien au contraire être définie également par toute autre combinaison au choix de caractéristiques définies de toutes les caractéristiques individuelles divulguées globalement. Cela signifie que, de base, en pratique, chaque caractéristique individuelle de la combinaison de caractéristique de la revendication 1 peut être supprimée ou être remplacée par au moins une caractéristique individuelle divulguée à un autre endroit de la demande. En outre, la couche de colle peut comprendre des substances adhésives sensibles à la pression, de préférence un caoutchouc synthétique ou un acrylate réticulable sous l'action des 15V. - 20 - Liste des numéros de référence 1 Bande adhésive 2 Non-tissé cousu 2a Non-tissé brut 3 Fibre longue 4 Fibre courte 5 Fil à coudre 6 Support 7 Couche de colle 8, 8', 8" Guide-fil à coudre 9, 9', 9" Aiguille 10 Point de fil à coudre L1 Longueur des fibres longues L2 Longueur des fibres courtes DI Epaisseur du non-tissé D2 Epaisseur de la bande adhésive s Longueur du point n Les aiguilles à coudre relevant d'un pouce anglais K Tronçon servant à définir la finesse anglaise20 REVENDICATIONS1. Bande adhésive (1) présentant un support (6) pourvu d'un non-tissé cousu (2) et une couche de colle (7) appliquée d'un côté sur le support (6), le non-tissé cousu (2) étant formé à partir de fibres (3, 4) qui sont cousues avec des fils à coudre (5), caractérisée en ce que les fils à coudre (5) présentant une finesse d'au moins F 24 sont cousus. 2. Bande adhésive (1) selon la revendication 1, caractérisée en ce que des fils à coudre (5) présentant une finesse comprise dans la plage allant de 10 F 24 à F 28 sont cousus dans le non-tissé cousu (2). 3. Bande adhésive (1) selon la revendication 1 ou 2, caractérisée en ce que les fils à coudre (5) présentant une longueur de point (s) comprise dans une plage allant de 0,7 mm à 1,7 mm, de préférence présentant une longueur de point (s) de 1,2 mm, sont cousus dans le non-tissé cousu (2). 15 4. Bande adhésive (1) selon l'une quelconque des revendications 1 à 3, caractérisée en ce que les fils cousus (5) présentent un titre compris dans la plage allant de 20 dtex à 76 dtex, de préférence allant de 33 dtex à 50 dtex. 5. Bande adhésive (1) selon l'une quelconque des revendications 1 à 4, caractérisée en ce que les fils à coudre (5) présentent des filaments, dont le 20 nombre est compris dans une plage allant de 30 à 48, de préférence dans une plage allant de 34 à 38. 6. Bande adhésive (1) selon l'une quelconque des revendications 1 à 5, caractérisée en ce que le non-tissé cousu (2) présente un allongement à la rupture compris dans la plage allant de 10 % à 50 % selon la norme LV 312. 25 7. Bande adhésive (1) selon une quelconque des revendications 1 à 6, caractérisée en ce que le non-tissé cousu (2) présente une force de rupture comprise dans la plage allant de 20 N/cm à 55 N/cm selon la norme LV 312. 8. Bande adhésive (1) selon l'une quelconque des revendications 1 à 7, caractérisée en ce que la bande adhésive (1) présente un allongement à rupture 30 compris dans la plage allant de 17 % à 28 % selon la norme LV 312.- 22 - 9. Bande adhésive (1) selon l'une quelconque des revendications 1 à 8, caractérisée en ce que la bande adhésive (1) présente une force de rupture allant de 20 N/cm à 48 N/cm selon la norme LV 312. 10. Bande adhésive (1) selon l'une quelconque des revendications 1 à 9, 5 caractérisée en ce que la bande adhésive (1) présente une résistance à l'abrasion comprise dans la plage allant de la classe B à la classe C. 11. Bande adhésive (1) selon l'une quelconque des revendications 1 à 10, caractérisée en ce que le non-tissé cousu (2) est formé à partir de fibres longues (3) et de fibres courtes (4), la proportion de fibres longues (3) se 10 trouvant dans une plage allant de 60 % à 90 %, de préférence dans une plage allant de 60 % à 80 %, et la proportion des fibres courtes (4) se trouvant de manière correspondante dans une plage allant de 40 % à 10 %, de préférence dans une plage allant de 40 % à 20 %. 12. Bande adhésive (1) selon l'une quelconque des revendications 1 15 à 11, caractérisée en ce que les fibres longues (3) présentent une longueur de fibres (L1) comprise dans la plage allant de 60 mm à 120 mm, et en ce que les fibres courtes (4) présentent une longueur de fibre (L2) comprise dans la plage allant de 35 mm à 55 mm. 13. Bande adhésive (1) selon l'une quelconque des revendications 1 20 à 12, caractérisée en ce que les fibres (3, 4) présentent un titre compris dans la plage allant de 2 dtex à 4 dtex. 14. Bande adhésive (1) selon l'une quelconque des revendications 1 à 13, caractérisée en ce qu'au moins une partie des fibres (3, 4), de préférence toutes les fibres (3, 4), sont constituées en totalité ou en partie de polyester 25 (PES). 15. Bande adhésive (1) selon l'une quelconque des revendications 1 à 14, caractérisée en ce qu'au moins une partie des fils à coudre (5), de préférence tous les fils à coudre (5), sont constitués en totalité ou en partie de polyester (PES).- 23 - 16. Bande adhésive (1) selon l'une quelconque des revendications 1 à 15, caractérisée en ce que le non-tissé cousu (2) présente une épaisseur (D1) comprise dans la plage allant de 0,16 mm à 0,27 mm selon la norme LV 312. 17. Bande adhésive (1) selon l'une quelconque des revendications 1 5 à 16, caractérisée en ce que le non-tissé cousu (2) présente une masse surfacique comprise dans la plage allant de 60 g/m2 à 92 g/m2. 18. Bande adhésive (1) selon l'une quelconque des revendications 1 à 17, caractérisée en ce que la couche de colle (7) comprend des substances adhésives sensibles à la pression, de préférence un caoutchouc synthétique ou 10 un acrylate réticulable sous l'action des UV. 19. Bande adhésive (1) selon l'une quelconque des revendications 1 à 18, caractérisée en ce que la couche de colle (7) présente un poids d'application compris dans la plage allant de 40 g/m2 à 100 g/m2.